Brevet FR2862978A1 — publié le 20050603

Nouvel agent promoteur d'adhérence sur une surface d'isolant thermique et en particulier sur une surface de polystyrène, et son utilisation dans le domaine de la construction et plus particulièrement dans les systèmes d'isolation thermique extérieure La présente invention concerne un nouvel agent promoteur d'adhérence sur une surface d'isolant thermique et en particulier sur une surface de polystyrène, notamment à l'état humide ou sous l'effet d'une variation importante de la température. L'invention a également son utilisation dans une composition de polymère filmogène insoluble dans l'eau ou dans une composition de liant minéral pour des applications dans le domaine de la construction et plus particulièrement dans les systèmes d'isolation thermique extérieure. D'une façon générale dans la construction de nouveaux bâtiments on incorpore de façon croissante, en particulier en Europe, des matériaux à base de polystyrène. Par exemple, des éléments de revêtement en isolant comme du polystyrène tel que du polystyrène extrudé ou expansé ou du polyuréthane constituent un matériau de support pour la pose de carreaux de céramique dans un procédé de lit à faible épaisseur. En outre, des éléments de construction en matériaux de polystyrène conviennent pour l'interruption de ponts thermiques, tels qu'ils apparaissent par exemple là où le béton ou maçonnerie se rencontrent. On utilise également l'application de plaques de matériaux à base de polystyrène 25 sur des façades de bâtiments, dans le but d'isolation thermique. Une méthode courante consiste dans le cas de l'isolation thermique à fixer sur la façade (par exemple en maçonnerie, béton, enduit minéral, etc..) le dos des plaques d'isolant en polystyrène ou un autre isolant de laine minérale au moyen d'un mortier ou ciment. Sur la face avant des plaques d'isolant en polystyrène ou un autre isolant de laine minérale, on applique également un mortier en tant qu'enduit dit de renforcement. Celui-ci sert notamment à l'inclusion de renforts en fibres (par exemple des renforts à base de fibres de verre, polyester, polypropylène), qui sont utilisés pour renforcer les propriétés mécaniques du système d'isolation thermique extérieure. Ensuite on applique habituellement sur le treillis en fibre de verre à nouveau un enduit de renforcement, pour l'inclusion totale du treillis, on égalise la surface et, après séchage, on applique un revêtement de finition, par exemple un enduit minéral ou un revêtement à base de résine synthétique, tel qu'un crépis, ou une peinture. D'une façon générale, selon ce qui précède, il apparaît de façon croissante le problème de l'obtention d'une liaison adhérente permanente entre des matériaux à base d'isolants et en particulier à base de polystyrène et des matériaux de construction minéraux. En particulier, cette adhérence doit être satisfaisante même sous l'effet de l'humidité ou d'une variation importante la température. L'inconvénient des matériaux de construction minéraux connus, est que leur adhérence à des matériaux isolants thermiques et en particulier des matériaux à base de polystyrène, après consolidation, n'est pas satisfaisante. Il a été décrit dans le document EP 698 586 (BASF) la possibilité d'utiliser un additif à base de polyether aromatiques pour améliorer l'adhérence de matériaux de construction minéraux sur des matériaux à base de polystyrène. Cependant ces composés présentent l'inconvénient de ne pas améliorer suffisamment l'adhérence à l'état humide et de ne pas réduire suffisamment la reprise en eau par capillarité. Un des buts de la présente invention est par conséquent de fournir des matériaux de construction minéraux qui présentent, après leur consolidation, une adhérence accrue, à l'état humide ou sous l'effet d'une variation importante de la température, à des matériaux isolants thermiques et en particulier à des matériaux à base de polystyrène. Ce but et d'autres sont atteints par la présente invention qui a donc pour objet un nouvel agent promoteur d'adhérence sur une surface d'isolant thermique et en particulier sur une surface de polystyrène, notamment à l'état humide ou sous l'effet d'une variation importante de la température, à base d'un mono, di ou tri ester de phosphate ou leur mélange. L'invention a également pour objet une composition de polymère filmogène insoluble dans l'eau comprenant un mono, di ou tri ester de phosphate ou leur mélange. L'invention a également pour objet l'utilisation d'une composition de polymère filmogène insoluble dans l'eau comprenant un mono, di ou tri ester de phosphate ou leur mélange comme primaire d'adhérence sur un support isolant thermique et en particulier à base de polystyrène. L'invention a également pour objet une composition de liant minéral comprenant un mono, di ou tri ester de phosphate ou leur mélange. L'invention a également pour objet l'utilisation de la composition de liant minéral pour augmenter l'adhérence d'un isolant thermique et en particulier du polystyrène sur un matériau support. L'invention a également pour objet un procédé pour augmenter les propriétés d'adhérence sur un support en isolant thermique et en particulier en polystyrène, notamment à l'état humide ou sous l'effet d'une variation importante de la température, après consolidation d'une composition de liants minéraux hydrauliques caractérisé en ce qu'on ajoute une quantité suffisante d'au moins un mono, di ou tri ester de phosphate ou leur mélange à ladite composition. L'invention a donc tout d'abord pour objet un nouvel agent promoteur d'adhérence sur une surface d'isolant thermique et en particulier du polystyrène, notamment à l'état humide ou sous l'effet d'une variation importante de la température, à base d'un mono, di ou tri ester de phosphate ou leur mélange. Par matériau ou support isolant thermique on entend notamment le polystyrène, le polyuréthane, les laines minérales telles que la laine de verre ou la laine de roche. Le polystyrène est préféré. Les mono, di ou tri esters de phosphate de l'invention peuvent être en particuliers des composés répondant à la formule (I) suivante: O=P(OR1) (OR2)(OR3) (I) Dans laquelle, R1, R2, et R3, identiques ou différents représentent: - un atome d'hydrogène, ou un radical alkyl saturé ou insaturé, linéaire ou ramifié ou cyclique, ayant de 1 à 22 atomes de carbone, de préférence de 2 à 12 atomes de carbone, et de manière encore plus préférentielle de 2 à 8 atomes de carbone, éventuellement substitué par atomes d'halogènes, tels que le fluor ou le chlore, des groupes hydroxyles, des groupes éthers ayant entre 1 et 12 atomes de carbone et de préférence entre 1 et 6 atomes de carbone, des groupes thioéthers, des groupes esters, des groupes amides, des groupes carboxy, des groupes acide sulfonique, des groupes anhydride carboxylique, et/ou des groupes carbonyles, - un radical aryle, ayant de 6 à 22 atomes de carbone, de préférence de 6 à 8 atomes de carbone, éventuellement substitué par atomes d'halogènes, tels que le fluor ou le chlore, des groupes hydroxyles, des groupes éthers ayant entre 1 et 12 atomes de carbone et de préférence entre 1 et 6 atomes de carbone, des groupes thioéthers, des groupes esters, des groupes amides, des groupes carboxy, des groupes acide sulfonique, des groupes anhydride carboxylique, et/ou des groupes carbonyles, étant entendu qu'au moins un des substituant R1, R2 ou R3 est différent d'un atome d'hydrogène. Parmi des composés mono, di ou tri esters de phosphate de formule (I)on peut citer les composés suivants: - le tris(2-ethylhexyl) phosphate, - le tris(2-butoxyethyl) phosphate, - le di(2-ethylhexyl)phosphate, - le mono(2-ethylhexyl)phosphate, - le tris(2-isooctyl) phosphate, - le tricrésylphosphate, - le crésyldiphénylphosphate, le trixylilphosphate, le triphénylphosphate, le tributyl phosphate, le triethyl phosphate, le tri(2chloroethyl) phosphate, ou leur mélange. 2 0 Le mono, di ou tri ester de phosphate de l'invention peut-être incorporé sous forme liquide ou sous forme de poudre solide dans la composition de polymère filmogène insoluble dans l'eau ou dans la composition de liant minéral. Si le mono, di ou tri ester de phosphate de l'invention se présente sous forme liquide à température ambiante, comme c'est le cas des composés particuliers listés ci-dessus à l'exception du triphénylphosphate qui est solide à température ambiante, il est possible de les adsorber sur un support minéral inerte pour obtenir une poudre solide. L'adsorption du mono, di ou tri ester de phosphate peut être effectuée par tout procédé classique d'adsorption de composés sur des supports minéraux inorganiques. On peut citer notamment les procédés décrits par exemple dans le document FR 74 27893 ou dans le document FR 74 36083. Un mode de réalisation préféré pour préparer la poudre solide de mono, di ou tri esters de phosphate est un procédé comprenant une étape d'imprégnation à sec d'un oxyde minéral par une quantité suffisante de mono, di ou tri esters de phosphate. L'oxyde minéral peut être choisi parmi la silice, l'alumine, la silicealumine, le silico-aluminate de sodium, le silicate de calcium, le silicate de magnésium, la zircone, l'oxyde de magnésium, l'oxyde de calcium, l'oxyde de cérium ou l'oxyde de titane. L'oxyde minéral peut être complètement ou partiellement hydroxylé ou carbonaté. L'oxyde minéral doit être de grande porosité. Ceci signifie que son volume poreux total doit être d'au moins 1 ml/g et de préférence d'au moins 2ml/g. Le volume poreux total de l'oxyde minéral est mesuré par une méthode de porosimétrie au mercure à l'aide d'un porosimètre MICROMERITICS Autopore III 9420. La préparation de chaque échantillon se fait comme suit: l'échantillon est préalablement séché pendant 2 heures en étuve à 200 C. Les mesures sont ensuite effectuées selon la procédure décrite dans le manuel fourni par le constructeur. Les diamètres de pores sont calculés par la relation de WASHBURN avec un angle de contact téta égal à 140 C et une tension superficielle gamma égale à 485 Dynes/cm." De préférence l'oxyde minéral a un volume poreux utile supérieur ou égal à 0,5 ml/g. Par volume utile, on entend le volume des pores dont le diamètre est inférieur à 1 micron. Ce volume est mesuré par la même méthode que le volume poreux total. De préférence on utilise comme oxyde minéral une silice. De manière encore plus préférentielle on utilise une silice amorphe. Celle-ci peut être une silice naturelle ou une silice synthétique comme les silices précipitées, les gels de silice ou les silices de combustion. Lorsque l'oxyde de minéral est de la silice précipitée, il peut s'agir par exemple d'une silice Tixosil 38A, Tixosil 38D ou Tixosil 365 de la société RHODIA. En particulier la silice précipitée peut se présenter sous forme de billes sensiblement sphériques, notamment de taille moyenne d'au moins 80 microns, par exemple d'au moins 150 microns, obtenues au moyen d'un atomiseur à buses, comme décrit par exemple dans le document EP 0018866. Il peut s'agir par exemple de silice appelée Microperle. Cette forme permet d'optimiser la capacité d'imprégnation et la coulabilité de la poudre comme cela est décrit par exemple dans les documents EP 966207 ou EP 984772. Il peut s'agir par exemple d'une silice Tixosil 38X ou Tixosil 68 de la société Rhodia. Ceci permet d'obtenir une poudre de mono, di ou tri ester de phosphate qui coule bien et ne poussière pas. La silice précipitée peut être une silice hautement dispersible, comme les silices décrites dans les documents EP 520862, WO 95/09127 ou WO 95/09128, ce qui facilite sa dispersion dans la composition de polymère filmogène insoluble dans l'eau ou dans la composition de liant minéral. II peut s'agir par exemple d'une silice Z1165 MP ou Z1115 MP de la société Rhodia. La silice amorphe peut être une silice à faible reprise en eau. La "reprise en eau", qui correspond à la quantité d'eau intégrée à l'échantillon rapportée à la masse de l'échantillon à l'état sec, après 24 heures à 20 C et 70% d'humidité relative. Par faible reprise en eau, on entend une reprise en eau inférieure à 6% et de préférence inférieure à 3%. Il peut s'agir de silices précipitées décrites dans la demande de brevet FR 01 16881 déposée le 26 décembre 2001 par la société Rhodia, de silices pyrogénées ou de silices partiellement déshydroxylées par calcination ou par traitement de surface. L'invention a également pour objet une composition de polymère filmogène insoluble dans l'eau comprenant un mono, di ou tri ester de phosphate ou leur mélange. Cette composition peut être sous la forme d'une dispersion aqueuse de polymère filmogène insoluble dans l'eau (latex) ou sous la forme d'une poudre de latex redispersable. Par poudre de latex redispersable on entend poudre de latex redispersable dans l'eau. Le procédé de préparation de cette composition consiste à mélanger un mono, di ou tri ester de phosphate ou leur mélange avec un polymère filmogène insoluble dans l'eau (latex). Ce mélange du mono, di ou tri ester de phosphate et du latex peut être réalisé sous forme d'un mélange de poudre solide de mono, di ou tri esters de phosphate à une composition de poudre de latex redispersable. II est possible également d'introduire le mono, di ou tri ester de phosphate au latex au cours de la polymérisation ou en postpolymérisation. On peut ainsi obtenir le latex additivé sous forme de dispersion aqueuse. On peut également effectuer un séchage de la dispersion aqueuse ainsi obtenue pour obtenir une poudre de latex redispersable additivée en mono, di ou tri phosphate ester. Il est possible également d'ajouter le mono, di ou tri ester de phosphate sous forme de poudre dans la tour d'atomisation du latex c'est à dire au moment du séchage du latex. Parmi toutes ces formes de mélanges possibles, on préfère le cas où on introduit le mono, di ou tri ester de phosphate à une dispersion aqueuse de polymère filmogène (latex) en post-polymérisation. On peut ensuite sécher le latex. La quantité de mono, di ou tri ester de phosphate ajoutée au polymère filmogène insoluble dans l'eau doit être suffisante pour apporter, de bonnes propriétés d'adhérence au polystyrène, même à l'état humide à la composition de polymère filmogène insoluble dans l'eau. La quantité de mono, di ou tri ester de phosphate ajoutée au polymère filmogène insoluble dans l'eau est comprise entre 0,02% à 25% en poids de mono, di ou tri ester de phosphate par rapport au poids du latex sec. De préférence, cette quantité est comprise entre 0,5% à 8% en poids de mono, di ou tri ester de phosphate par rapport au poids du latex sec. De manière encore plus préférentielle, cette quantité est comprise entre 1% à 5% en poids de mono, di ou tri ester de phosphate par rapport au poids du latex sec. Des polymères insolubles dans l'eau adaptés sont des homo- ou copolymères qui sont sous la forme de dispersion aqueuse ou qui peuvent être transformés en dispersion aqueuse, et ensuite peuvent être mis sous forme de poudre par séchage par atomisation. La taille de particules moyenne de la poudre est de préférence de 10 à 1000 m, plus préférablement de 20 à 700 m, et particulièrement de 50 à 500 m. 2 0 Les polymères insolubles dans l'eau préférés sont obtenus par polymérisation de monomères choisis parmi: - les esters vinyliques et plus particulièrement l'acétate de vinyle; - les acrylates et méthacrylates d'alkyle dont le groupe alkyle contient de 1 à 10 atomes de carbone par exemple les acrylates et méthacrylates de méthyle, éthyle, n-butyle, 2-éthylhexyle; - les monomères vinylaromatiques en particulier le styrène. Ces monomères peuvent être copolymérisés entre eux ou avec d'autres monomères à insaturation éthylénique, pour former des homopolymères, des copolymères ou des terpolymères. A titre d'exemples non limitatifs de monomères copolymérisables avec l'acétate de vinyle et/ou les esters acryliques et/ou le styrène, on peut citer l'éthylène et les oléfines comme l'isobutène ou les alpha-oléfines ayant de 6 à 20 atomes de carbone et de préférence de 8 à 14 atomes de carbone; les esters vinyliques d'acides monocarboxyliques saturés, ramifiés ou non, ayant de 1 à 16 atomes de carbone, comme le propionate de vinyle, le "Versatate" de vinyle (marque déposée pour les esters d'acides ramifiés en Cg-Cl 1)et en particulier pour le néodécanoate de vinyle appelé sous le terme Veova 10, le pivalate de vinyle, le butyrate de vinyle, le 2 ethylhexylhexanoate de vinyle, ou le laurate de vinyle; les esters d'acides insaturés mono- ou di-carboxyliques possédant 3 à 6 atomes de carbone avec les alcanols possédant 1 à 10 atomes de carbone, comme les maléates, fumarates de méthyle, d'éthyle, de butyle, d'éthylhexyle; les monomères vinylaromatiques tels que les méthylstyrènes, les vinyltoluènes; les halogénures de vinyle tels que le chlorure de vinyle, le chlorure de vinylidène, les diolefines particulièrement le butadiène; les esters (méth)allyliques de l'acide (meth)acrylique, les esters (méth)allyliques des mono et diesters des acides maléique, fumarique, crotonique et itaconique, ainsi que les dérivés alkèniques des amides des acides acryliques et méthacryliques, tels que le N- méthallylmaléimide. On peut notamment choisir au moins 2 monomères copolymérisables de natures différentes pour obtenir un terpolymère. On peut citer à titre d'exemple un terpolymère de type acétate de vinyle/versatate de vinyle/Dibutylmaléate. On peut également ajouter au monomères copolymérisables avec l'acétate de vinyle et/ou les esters acryliques et/ou le styrène au moins un autre monomère choisi dans la liste suivante: l'acrylamide, les acides ou diacides carboxyliques à insaturation éthylénique, de préférence l'acide acrylique, l'acide méthacrylique, ou l'acide crotonique, les acides sulfoniques à insaturation éthylénique et des sels de ceux-ci, de préférence l'acide vinylsulfonique ou l'acide 2-acrylamido-2méthylpropanesulfonique (AMPS), ou le méthallylsulfonate de sodium; - des monomères réticulants porteurs d'au moins deux insaturations éthyléniques tels que le diallylphtalate, le diallylmaléate, allylmethacrylate, triallylcyanurate, divinyladipate ou le diméthacrylate d'éthylène glycol; - des monomères avec des fonctions silanes tels que le vinyltrimethoxy silane ou le vinyltriethoxy silane. Ces monomères sont ajoutés en quantité comprise entre 0,05 et 10,0 % en poids, par rapport au poids total des monomères. Ces monomères sont ajoutés au cours de la polymérisation. Généralement, la polymérisation des monomères est mise en oeuvre dans un procédé de polymérisation en émulsion en présence d'un émulsifiant et/ou d'un colloïde protecteur, et d'un initiateur de polymérisation. Les monomères mis en oeuvre peuvent être introduits en mélange ou séparément et simultanément dans le milieu réactionnel, soit avant le début de la polymérisation en une seule fois, soit au cours de la polymérisation par fractions successives ou en continu. 2 0 Les émulsifiants qui peuvent être utilisés sont des émulsifiants anioniques, cationiques ou non ioniques. Ils sont généralement employés à raison de 0,01 à 5 % en poids par rapport au poids total des monomères. En tant qu'agent émulsifiant, on met en oeuvre généralement les agents anioniques classiques représentés notamment par les alkylsulfates, les alkylsulfonates, les alkylarylsulfates, les alkylarylsulfonates, les arylsulfates, les arylsulfonates, les sulfosuccinates, les alkylphosphates de métaux alcalins, les sels de l'acide abiétique hydrogénés ou non. L'initiateur de polymérisation en émulsion est représenté plus particulièrement par les hydroperoxydes tels que l'eau oxygénée, l'hydroperoxyde de cumène, l'hydroperoxyde de diisopropylbenzène, l'hydropéroxyde de paramenthane, l'hydroperoxyde de tert-butyl, et par les persulfates tels que le persulfate de sodium, le persulfate de potassium, le persulfate d'ammonium. II est employé en quantité comprise entre 0,05 et 3 % en poids par rapport au total des monomères. Ces initiateurs sont éventuellement associés à un réducteur, tel que le bisulfite, l'hydrogenosulfite, le thiosulfate de sodium, le formaldéhydesulfoxylate de sodium, les polyéthylèneamines, les sucres (dextrose, saccharose), l'acide ascorbique ou isoascorbique, ou les sels métalliques. La quantité de réducteur utilisé varie de 0 à 3 % en poids par rapport au poids total des monomères. La température de réaction, fonction de l'initiateur mis en oeuvre, est généralement comprise entre 0 et 100 C, et de préférence, entre 30 et 90 C. On peut utiliser un agent de transfert dans des proportions allant de 0 à 3 % en poids par rapport au(x) monomère(s), généralement choisi parmi les mercaptans tels que le N-dodécylmercaptan, le tertiododécylmercaptan, le 2-mercaptoéthanol, les dérivés allyliques tels que l'alcool allylique, le cyclohexène, les hydrocarbures halogénés tels que le chloroforme, le bromoforme, le tétrachlorure de carbone. II permet de régler la longueur des chaînes moléculaires. II est ajouté au milieu réactionnel soit avant la polymérisation, soit en cours de polymérisation. On peut également utiliser au début, pendant ou après la polymérisation des colloïdes protecteurs. Les colloïdes protecteurs adaptés sont les alcools polyvinyliques et des dérivés de ceux-ci, par exemple les copolymères alcool vinylique-acétate de vinyle, les alcools polyvinyliques modifiés comprenant des fonctions réactives telles que les silanols, les mercaptans, les amines, les formamides, et comprenant des comonomères hydrophobes tels que l'éthylène, le versatate de vinyle, le 2- ethylhexylhexanoate de vinyle, les polyvinylpyrrolidones (PVP), les polysaccharides, par exemple les amidons (amylose et amylopectine), la cellulose, les ethers de cellulose comme par exemple l'hydroxyethylcellulose, le guar, l'acide tragacantique, le dextran, les alginates et leurs dérivés carboxyméthyliques, méthyliques, hydroxyéthyliques, ou hydroxypropyliques, des protéines, par exemple la caséine, les protéines de soja, les gélatines, des polymères synthétiques, par exemple l'acide poly-(méth)acrylique, le poly(méth) acrylamide, les acides polyvinylsulfoniques, et des copolymères solubles dans l'eau de ceux-ci, les mélamine-formaldéhydesulfonates, les naphtalène-formaldéhydesulfonates, des copolymères styrène/acide maléique, et des copolymères éther vinylique-acide maléique. L'alcool polyvinylique est particulièrement préféré en tant que colloïde protecteur pour la polymérisation. Un colloïde protecteur utilisé particulier est un alcool polyvinylique ayant un degré de polymérisation de 200 à 3500 et ayant un degré d'hydrolyse de 80 à 99% molaire et de préférence de 86% à 92%. Les colloïdes protecteurs sont ajoutés dans des proportions comprises entre 0,5% et 15% en poids par rapport au poids total des monomères et de préférence comprises entre 2% et 10% en poids par rapport au poids total des monomères. Dans un mode de réalisation particulièrement préféré, la composition de latex additivée en mono, di ou tri esters phosphate sous forme de poudre redispersable comprend 0 à 35 % en poids, de préférence 3 à 15 % en poids, de colloïde protecteur, par rapport au poids total du polymère insoluble dans l'eau. Les colloïdes protecteurs adaptés sont les mêmes que ceux cités ci-dessus. Les agents anti-mottants préférés sont des silicates d'aluminium, des carbonates de calcium ou de magnésium, ou des mélanges de ceux-ci, des silices, de l'alumine hydratée, de la bentonite, du talc, ou des mélanges de dolomite et de talc, ou de calcite et de talc, du kaolin, du sulfate de baryum, de l'oxyde de titane, ou du sulfoaluminate de calcium (blanc satin). La taille de particules des agents anti-mottant est de préférence dans l'intervalle de 0,001 à 0,5 mm. La composition de polymère filmogène insoluble dans l'eau comprenant un mono, di ou tri ester phosphate ou leur mélange peut comprendre en outre un agent hydrofugeant choisi parmi des acides gras, ou leurs sels tels que le stéarate de calcium, magnésium ou sodium, ou le laurate de sodium, des esters d'acides gras tels que ceux décrits dans le document WO 01/90023 (MBT). On peut citer comme agents hydrofugeants particuliers les esters méthyliques d'acides gras en C10-C16 (ayant de 10 à 16 atomes de carbone) comme ceux vendus sous la marque Estorob 1214 par la société Novance, le méthyl ester de l'acide érucique, l'ester métyllique de l'acide linoléique, l'ester ethylhexyl de l'acide laurique, le butyl ester de l'acide oléique, l'ethylhexyl ester de l'acide oléique, ou le methyl ester de l'acide oléique. De préférence la composition de polymère filmogène insoluble dans l'eau comprenant un mono, di ou tri ester phosphate ou leur mélange comprend comme agents hydrofugeants particulièrement avantageux les esters méthyliques d'acides gras en C10-C16 (ayant de 10 à 16 atomes de carbone). Cette composition de polymère filmogène insoluble dans l'eau comprenant un mono, di ou tri ester phosphate ou leur mélange présente l'intérêt de pouvoir être utilisée telle quelle ou en association avec d'autres additifs comme primaire d'adhésion sur un support à base d'isolant thermique et en particulier sur un support à base de polystyrène. Ainsi l'invention a également pour objet l'utilisation de la composition de polymère filmogène insoluble dans l'eau comprenant un mono, di ou tri ester phosphate ou leur mélange comme primaire d'adhésion sur un support à base d'isolant thermique et en particulier un support à base de polystyrène. Cette composition de polymère filmogène insoluble dans l'eau comprenant un mono, di ou tri ester phosphate ou leur mélange présente en outre l'avantage de diminuer la température de transition vitreuse (Tg) et la température minimale de formation de film (TMFF) du polymère filmogène insoluble dans l'eau (latex) non additivé. L'invention a également pour objet une composition de liant minéral comprenant un mono, di ou tri ester de phosphate ou leur mélange. Les liants minéraux peuvent être des liants aériens ou des liants hydrauliques. Par liant aérien on entend des liants à base de plâtres. Les liants minéraux hydrauliques peuvent être choisis parmi les ciments qui peuvent être de type portland, alumineux ou de hauts fourneaux. D'autres composés souvent ajoutés comme additifs au ciment présentent également des propriétés hydrauliques comme les cendres volantes, les schistes calcinés. On peut également citer les pouzzolanes qui réagissent avec la chaux et forment des silicates de calcium. Les liants minéraux sont fabriqués à partir de matériaux naturels qui sont traités à très haute température pour éliminer l'eau et transformer les matériaux en composés minéraux capables de réagir avec l'eau pour produire un liant qui après séchage forme une masse compacte présentant de bonnes propriétés mécaniques. Les liants minéraux peuvent être sous forme de coulis, mortiers ou bétons, c'est à dire qu'on ajoute, généralement lors du gâchage avec l'eau, des granulats fins ou plus grossiers, tels que le sable ou des cailloux. Le mono, di ou tri ester de phosphate peut être ajouté directement à la composition de construction, dans une quantité comprise entre 0,01% et 50%en poids sec du mono, di ou tri ester de phosphate par rapport au poids total de la composition de construction. De préférence, cette quantité est comprise entre 0,05% et 20% en poids sec mono, di ou tri ester de phosphate par rapport au poids total de la composition de construction. De manière encore plus préférentielle, cette quantité est comprise entre 0,02% et 2% en poids sec du mono, di ou tri ester de phosphate par rapport au poids total de la composition de construction. Le mono, di ou tri ester de phosphate peut également être pré-mélangé dans une quantité suffisante à une composition de polymère filmogène insoluble dans l'eau sous forme de dispersion aqueuse (latex) ou sous forme d'une poudre de latex redispersable avant d'être ajouté à la composition de liant minéral. La composition de liant comprend ainsi outre le mono, di ou triphosphate ester de l'invention au moins un polymère filmogène insoluble dans l'eau. Les quantités de mono, di ou tri phosphate ester ou de leur mélange introduites 10 dans les compositions de polymère filmogène insoluble dans l'eau sont les mêmes que celles indiquées plus haut. La poudre de latex redispersable additivée en mono, di ou tri esters de phosphate utilisée peut être de nature très variée. Il est particulièrement préféré une composition de latex sous forme de poudre redispersable comprenant: au moins un polymère insoluble dans l'eau, de 0 à 35 % en poids, par rapport au poids total du polymère, d'au moins un colloïde protecteur, de 0 à 30 % en poids, par rapport au poids total du polymère, d'agents antimottant, et de 0,02 à 25 % en poids, par rapport au poids total du polymère du mono, di ou tri ester phosphate. La poudre de latex redispersable additivée en mono, di ou tri esters de phosphate est préparée de préférence par séchage par pulvérisation de la dispersion aqueuse de polymère. Ce séchage est effectué dans des systèmes de séchage par pulvérisation conventionnels, en utilisant l'atomisation au moyen de buses liquides simples, doubles ou multiples ou d'un disque rotatif. La température de sortie du produit choisie est généralement dans l'intervalle de 50 à 100 C, de préférence de 60 à 90 C, suivant le système, la température de transition vitreuse du latex, et le degré de séchage souhaité. Afin d'augmenter la stabilité de conservation et l'aptitude à l'écoulement de la poudre de latex redispersable, il est préférable d'introduire un agent anti-mottant dans la tour d'atomisation conjointement avec la dispersion aqueuse de polymère, ce qui résulte en un dépôt préférable de l'agent anti-mottant sur les particules de la dispersion. La composition de liants minéraux ainsi obtenue présente après consolidation de bonnes propriétés d'adhérence sur des isolants thermiques et en particulier sur le polystyrène, notamment à l'état humide ou sous l'effet d'une variation importante de la température. Elle présente également de bonnes propriétés d'hydrofugation et une diminution de la reprise en eau par capillarité. En dehors des constituants minéraux, les compositions de liant minéral peuvent également comprendre des additifs organiques, par exemple des hydrocolloïdes tels que des éthers de cellulose ou des guars, des plastifiants, des agents hydrofugeants tels que ceux mentionnés précédemment dans les compositions de polymère filmogène insoluble dans l'eau, des fibres minérales ou organiques telles que des fibres de type polypropylène, polyethylene, polyamide, cellulose, alcool polyvinylique réticulé ou leur mélange. La composition de liant minéral peuvent également comprendre des colorants minéraux ou organiques. C'est le cas en particulier lorsque cette composition de liant minéral est utilisée comme couche de finition. Les compositions de liant minéral peuvent également comprendre tous les additifs habituellement utilisés dans les compositions de liants minéraux. L'invention a également pour objet un procédé pour augmenter les propriétés d'adhérence sur un isolant thermique et en particulier sur du polystyrène, notamment à l'état humide ou sous l'effet d'une variation importante de la température, après consolidation d'une composition de liants minéraux caractérisé en ce qu'on ajoute une quantité suffisante d'au moins un mono, di ou tri ester de phosphate ou leur mélange à ladite composition. La présente invention a également pour objet l'utilisation de cette composition de liant minéral pour augmenter l'adhérence d'un isolant thermique et en particulier du polystyrène sur un matériau support. Les matériaux support peuvent être composés de béton, de briques, de béton cellulaire, de béton aggloméré (parpaing), de fibrociment, de maçonnerie ou d'enduit mural. D'autres avantages des compositions ou procédés de l'invention sont indiqués dans les exemples ci-dessus qui sont donnés à titre illustratif et non limitatif. Les proportions et pourcentages indiqués dans les exemples sont en poids sauf indication contraire. Les granulométries sont mesurées par granulomètre à diffraction laser Coulter LS 230. Exemples Description des tests 1- Test adhérence sur polystyrène Le mortier est étalé sur l'isolant avec une épaisseur de 3 mm un quart d'heure après gachage. Après séchage du mortier pendant 28 jours (23 ± 2 C) et (50 ±5) % HR huit cercles de 50 mm de diamètre sont découpés à l'aide d'une carotteuse dans le mortier jusqu'à l'isolant. Des pastilles métalliques rondes de taille appropriée sont fixées sur ces zones au moyen d'une colle araldite. L'essai d'arrachement est effectué dans les conditions suivantes - sans conditionnement supplémentaire (à l'état sec) - après immersion du mortier dans l'eau pendant 2 jours et séchage pendant 2 heures à (23 C ± 2) C et (50 ±5)% La valeur d'arrachement moyenne est basée sur les résultats de huit essais. Les valeurs individuelles et moyennes sont enregistrées et les résultats exprimés en MPa. 2- Test de reprise d'eau par capillarité sur pierre Trois carreaux de grès sont préparés pour chaque formulation. L'enduit (épaisseur 3 mm) est appliqué à l'aide d'une taloche sur une face du carreau de grès. Le carreau de grès ainsi préparé est conditionné pendant 28 jours à (23 2) C et (50 5)% HR. Les faces latérales du carreau de grès sont étanchées vis à vis de l'eau de façon à assurer que seule la face revêtue de la couche de l'enduit soit soumise à la reprise d'eau pendant la durée de l'essai. La face recouverte par l'enduit du carreau de grès est mise en contact avec une éponge (un filtre papier est au préalable déposé entre le carreau de grès et l'éponge) placée dans un bac contenant de l'eau. Les carreaux de grès sont pesés avant immersion (poids de référence) puis après 30 min, 1 heure, 2 heures, 4 heures, 6 heures, 24 heures. Avant la seconde pesée et les suivantes, la surface des carreaux de grès est essuyée à l'aide d'un papier absorbant. Le calcul vise à déterminer la reprise d'eau moyenne par mètre carré au cours du temps. Exemple 1 - Réalisation d'une émulsion de latex additivée à partir d'un copolymère acétate de vinyle/néodécanoate de vinyle (commercialisé sous la marque Veova 10 par la société Resolution) et de tris (2-butoxyethyl) phosphate On utilise comme liant témoin, un latex composé d'un copolymère d'acétate de vinyle-versatate de vinyle de composition 50% d'acétate de vinyle et 50% de 2862978 20 versatate de vinyle (Veova 10) en poids. Ce latex est synthétisé par un procédé de polymérisation en émulsion en utilisant de l'alcool polyvinylique avec un taux d'hydrolyse d'environ 88% comme colloïde protecteur et du persulfate de potassium comme amorceur radicalaire. Les caractéristiques de ce latex: Extrait sec: 50.73% pH: 4.7 TMFF: 7.6 C Tg: 16 C Viscosité Brookfield à 50RPM: 2420 m.Pas Granulométrie: d50 = 21. tm Additif:Amgard TBEP (Rhodia) = tris (2-butoxyethyl) phosphate (CAS=7851-3) Forme physique: liquide Préparation du latex faisant l'objet de l'invention Dans un réacteur de 1 litre muni d'une agitation type ancre, on introduit 801,7 grammes de latex témoin. On chauffe ce latex à température comprise entre 60 et 70 et on coule 16.3 grammes d'AMGARD TBEP sur une durée d'environ 20 minutes. Après la fin de l'addition de dAMGARD TBEP, on maintient encore en température pendant 20 à 30 minutes, puis on refroidit le mélange à température ambiante. Ce latex peut ensuite être formulé tel que ou être atomisé en présence d'agent 25 antimottant (par exemple du Kaolin ou de la silice) pour l'obtention d'une poudre redispersable dans l'eau. Caractéristiques du latex faisant l'objet de l'invention Taux d'Amgard TBEP/ latex sec: 4% Extrait sec: 51.91% pH: 4.7 TMFF: 0 C Tg: 7 C Viscosité Brookfield à 5ORPM: 2068 m.Pas Granulométrie: d50 = 2pm Composition de la formulation de l'enduit utilisée pour le collage et l'enduit de base de polystyrène É Ciment gris CPA CEMI 42,5: 600g É Sable HN38 (0,4-4 mm) : 1296g É Ether cellulosique Culminai 9101: 1g É Ether cellulosique Culminai 9104: 3g É Chaux: 40g É Emulsion de latex additivée Amgard TBEP: 115,6g Rapport eau/poudre = 0, 22 É Ciment gris CPA CEMI 42,5: 600g É Sable HN38 (0,4-4 mm) : 1296g 2 0 É Ether cellulosique Culminai 9101: 1g É Ether cellulosique Culminai 9104: 3g É Chaux: 40g É Emulsion de latex témoin: 118,3g Rapport eau/poudre = 0,22 Propriétés physico-chimiques des émulsions témoin et additivée Latex témoin 2436 16 C 7.6 C mPa.s Latex témoin additivé avec 2068 7 C 0 C Amgard TBEP (4%) mPa.s Tableau 1 L'addition de l'ester de phosphate se traduit par un effet plastifiant sur le polymère, avec pour conséquence une chute important de sa Tg (température de transition vitreuse) et de sa TMFF (température minimale de formation du film). Test d'adhérence sur polystyrène du latex témoin additivé Les résultats du test d'adhérence sur polystyrène du latex témoin additivé en Amgard TBEP sont présentés dans le tableau 2. Tableau 2 Le mortier contenant le latex témoin additivé avec l'Amgard TBEP présente une adhérence sur polystyrène (0,065 N/mm2) après immersion dans l'eau pendant 2 jours et séchage pendant 2 heures à (23 C ±2) C supérieure au mortier contenant le latex témoin non additivé (0,045 N/mm2). test de reprise en eau par capillarité sur pierre du latex témoin additivé Les résultats du test de reprise en eau par capillarité sur pierre du latex témoin additivé en Amgard TBEP sont présentés dans le tableau 3. Tableau 3 La quantité d'eau absorbée par capillarité mesurée après 24 heures est inférieure dans le cas où le mortier contient le latex témoin additivé avec l'Amgard TBEP(7,1 Kg/m2) par rapport au mortier contenant le latex témoin (18,3 Kg/m2). Exemple 2 Amgard TOF = tris (2-éthylhexyl) phosphate (CAS 1806-54-8) commercialisé par Rhodia Amgard TBEP= tris (2-butoxyethyl) phosphate (CAS 78-51-3) commercialisé par Rhodia Forme physique: liquide Préparation des poudres de latex faisant l'objet de l'invention On utilise comme liant témoin, un latex composé d'un copolymère d'acétate de vinyle-versatate de vinyle de composition 50% d'acétate de vinyle et 50% de versatate de vinyle (Veova 10) en poids. Ce latex est synthétisé par un procédé de polymérisation en émulsion en utilisant de l'alcool polyvinylique avec un taux d'hydrolyse d'environ 88% comme colloïde protecteur et du persulfate de potassium comme amorceur radicalaire. Les caractéristiques de ce latex sont: Extrait sec: 50.0% pH: 4.8 TMFF: 7. 5 C Tg: 15.5 C Viscosité Brookfield à 5ORPM: 3000 mpas Granulométrie: d50= 1.9 m mesurée par granulomètre à diffraction Laser Coulter LS 230 Dans un réacteur de 25 litres muni d'une agitation type ancre, on introduit 11 kg de latex témoin. On chauffe ce latex à température comprise entre 60 et 70 et on coule 220 grammes d'AMGARD TBEP ou AMGARD TOF sur une durée d'environ 20 minutes. Après la fin de l'addition de IAMGARD, on maintient encore en température pendant 20 à 30 minutes puis on refroidit le mélange à température ambiante. Le séchage de la suspension a été élaborée par un procédé d'atomisation de type Niro. La température de l'air d'attaque est comprise entre 110 / 160 C, de préférence entre 120 et 150 C, la température de sortie est comprise entre 50/90 C, de préférence entre 60 et 80 C. La pulvérisation de la suspension de polymère se fait en présence de charges minérale ou organique qui améliorent la coulabilité du produit et empêchent le mottage. Ces charges peuvent être par exemple des carbonates, des silicates, de la silice, des sels doubles (talc, Kaolin) ou des mélanges de ces différentes charges. Les teneurs de ces charges minérales varient de 2 à 20% et de préférence entre 5 et 15%. Caractéristiques des poudres latex faisant l'objet de l'invention Poudre témoin: % humidité résiduelle: 1% Taux moyen d'agent minéral: 9.6% Granulométrie moyenne d50: 7411m mesurée par granulomètre à diffraction Laser Coulter LS 230 Exemple poudre de latex additivée Amgard TBEP Taux d'Amgard /latex sec: 4% -Caractéristiques du latex: Extrait sec: 50.8% pH: 4.8 TMFF: 0 Viscosité Brookfield à 50RPM: 3024 mpas Granulométrie: d50=1.9i mesurée par granulomètre à diffraction Laser Coulter LS 230 -Caractéristiques de la poudre: % humidité résiduelle: 1.2% Taux moyen d'agent minéral: 12% Granulométrie moyenne d50 =7911 mesurée par granulomètre à diffraction Laser Coulter LS 230 Exemple poudre de latex additivée Amgard TOF Taux d'Amgard/latex sec: 4% -caractéristique du latex: Extrait sec: 51.1% pH: 4.8 TMFF 0 Viscosité Brookfield à 50RPM:2968 mpas Granulométrie: d50=1.911 - Caractéristique de la poudre: % humidité résiduelle: 0.83% Taux moyen d'agent minéral:13 % Granulométrie moyenne d50: 62 m Composition de la formulation de l'enduit utilisée pour le mortier de collage et l'enduit de base sur polystyrène Ciment gris 42,5 R: 600g Sable HN38 (0,4-4 mm) 1295,7 g Ether cellulosique Culminai 9101: 1g Ether cellulosique Culminai 9104: 3g Chaux: 40g Poudre de latex: 60g Rapport eau/ poudre=0,22 Résultats Adhérence sur polystyrène Tableau 4 L'adhésion mesurée après 28 jours et après cure dans l'eau est supérieure dans le cas des mortiers contenant les poudres témoins additivées avec l'Amgard TBEP et l'Amgard TOF par rapport au mortier contenant la poudre témoin non additivée. Reprise d'eau par capillarité sur pierre 1,41 4,04 2 9,62 2,45 13,02 4, 9 16,45 Tableau 5 Les quantités d'eau absorbées sont inférieures dans le cas des mortiers contenant les poudres témoins additivées avec l'Amgard TBEP et l'Amgard TOF par rapport au mortier contenant la poudre témoin non additivée. Exemple 3 (Emulsion de Terpo + additifs) Estorob 1214: ester méthylique d'acide en C10-C16 (CAS=66762-40-7) commercialisé par Novance Montasolve CLP: crésol propoxylé à environ 6 motifs d'oxyde de propylène (CAS=906413-5) commercialisé par Seppic Préparation du latex faisant l'objet de l'invention On utilise comme liant témoin, un latex composé d'un copolymère d'acétate de vinyle-versatate de vinyle et dibutyl maléate de composition 50% d'acétate de vinyle, 50% de versatate de vinyle (Veova 10) et 25% de Dibutyl maléate en poids. Ce latex est synthétisé par un procédé de polymérisation en émulsion en utilisant de l'alcool polyvinylique ayant un taux d'hydrolyse d'environ 88% comme colloïde protecteur et du persulfate de potassium comme amorceur radicalaire. 2862978 28 Les caractéristiques de ce latex: Extrait sec: 50.73% pH: 4.7 TMFF: 5 C Tg: 16 C Viscosité Brookfield à 5ORPM: 2420 mpas Granulométrie: d50= 2 m mesurée par granulomètre à diffraction Laser Coulter LS 230 Caractéristiques du latex faisant l'objet de l'invention Exemple latex témoin terpo Extrait sec: 50.73% pH: 4.7 TMFF: 5 C Viscosité Brookfield à 5ORPM: 2420 mpas Granulométrie: d50=2pm Exemple latex témoin additivé avec I'Amgard TBEP Taux d'Amgard/latex sec: 4% Extrait sec: 52.0% pH:4.8 TMFF:0 C Viscosité Brookfield à 5ORPM: 1320 mpas Granulométrie: d50 = 2pm Exemple comparatif: latex témoin additivé avec le crésol propoxylé (Montasolve CLP) Taux Crésol propoxylé/latex sec: 4% Extrait sec: 51.9% pH:4.8 TMFF:0 C Viscosité Brookfield à 5ORPM:1390 mpas Granulométrie: d50 = 2 m Exemple latex témoin additivé avec l'Amgard TBEP et l'Estorob 1214 Estorob 1214: CAS=66762-40-7 commercialisé par Novance Taux d'Amgard/latex sec: 2% Taux Estorob 1214: 2% Extrait sec: 51.9% pH: 4.8: TMFF: 0 C Viscosité Brookfield à 5ORPM: 1216 mpas Granulométrie: d50 = 2pm Composition de la formulation de l'enduit utilisée pour le mortier de collage et l'enduit de base sur polystyrène 25 Exemple latex témoin Ciment gris 42,5 R: 600g Sable HN38 (0,4-4 mm) 1295,7 g Ether cellulosique Culmina) 9101: 1g Ether cellulosique Culmina) 9104: 3g Chaux: 40g Emulsion de latex témoin: 118,3g Rapport eau/poudre= 0,22 Exemple latex témoin additivé avec l'Amgard TBEP Ciment gris 42,5 R: 600g Sable HN38 (0,4-4 mm) 1295,7 g Ether cellulosique Culmina) 9101: 1g Ether cellulosique Culminai 9104: 3g Chaux: 40g Emulsion de latex additivée Amgard: 116,3g Rapport eau/ poudre=0,22 Exemple comparatif: latex témoin additivé avec le crésol propoxylé (Montasoive CLP) Ciment gris 42,5 R: 600g Sable HN38 (0,4-4 mm) 1295,7 g Ether cellulosique Culminai 9101: 1g Ether cellulosique Culminai 9104: 3g Chaux: 40g Emulsion de latex additivée crésol propoxylé :116,3g Rapport eau/ poudre=0,22 Exemple latex témoin additivé Amgard TBEP et Estorob 1214 Ciment gris 42,5 R: 600g Sable HN38 (0,4-4 mm) 1295,7 g Ether cellulosique Culminai 9101: 1g Ether cellulosique Culminai 9104: 3g Chaux: 40g Emulsion de latex additivée Amgard TBEP et Estorob 1214: 116g Rapport eau/ poudre=0,22 Résultats Adhérence sur polystyrène Emulsion témoin 0,061 0,006 Emulsion témoin additivée 0,104 avec le crésol propoxylé (Montasolve CLP) exemple comparatif Emulsion témoin 0,132 additivée avec l'Amgard TBEP Emulsion témoin 0,113 additivée avec l'Amgard TBEP et l'Estorob 1214 Tableau 6 L'adhésion sur polystyrène mesurée après 28 jours et cure dans l'eau dans le cas des mortiers contenant l'émulsion témoin et l'émulsion témoin additivée avec le crésol propoxylé est inférieure à celle mesurée dans le cas des mortiers contenant l'émulsion témoin additivée avec l'Amgard TBEP et le mélange Amgard TBEP et Estorob 1214. Reprise d'eau par capillarité sur pierre 0,40 0,58 0,15 0,55 0,76 0,21 1,41 6,56 1,17 1,32 0,29 3,89 2,92 0,42 7,08 4,57 0,58 15,47 12,70 2,46 2,45 14,60 4,9 16,78 Tableau 7 Les quantités d'eau absorbées sont inférieures dans le cas du mortier contenant l'émulsion témoin additivée avec le mélange Amgard TBEP et Estorob 1214. Exemple 4 (mélange poudre témoin/ DEHPA) DEHPA: acide di-(2-ethylhexyl) phosphorique(CAS=298-07-7) commercialisé par Rhodia Préparation du mélange Le DEHPA (0,5% wt/ poudre de latex) est au préalable pré-mélangé avec la poudre de latex avant introduction dans le mélange contenant les différentes charges. Composition de la formulation de l'enduit utilisée pour le mortier de collage et l'enduit de base sur polystyrène Ciment gris 42,5 R: 600g Sable HN38 (0,4-4 mm) 1295,4 g Ether cellulosique Culmina) 9101: 1g Ether cellulosique Culminai 9104: 3g Chaux: 40g Poudre de latex: 60g DEHPA: 0, 3g Rapport eau/ poudre=0,22 Résultats Adhérence sur polystyrène Tableau 8 L'adhésion sur polystyrène mesurée après 28 jours et après cure dans l'eau est supérieure dans le cas du mortier contenant la poudre témoin mélangée avec le DEHPA par rapport à la poudre témoin non additivée. Reprise d'eau par capillarité sur pierre 0,7 5,35 1,71 1 7,52 2,81 1,41 12,31 7,14 2 17,78 10,92 2,45 18,03 13,95 4,9 18,44 17,61 Tableau 9 La quantité d'eau absorbée est inférieure dans le cas du mortier contenant la poudre témoin mélangée avec le DEHPA par rapport au mortier contenant la 5 poudre témoin non additivée. REVENDICATIONS 1. Agent promoteur d'adhérence sur une surface d'isolant thermique tel que par exemple du polystyrène, notamment à l'état humide ou sous l'effet d'une variation importante de la température, à base d'un mono, di ou tri ester de phosphate ou leur mélange. 2. Agent selon la revendication 1, caractérisé en ce que le mono, di ou tri ester de phosphate de l'invention est un composé de formule (I) suivante: O=P(OR1) (OR2) (OR3) (I) Dans laquelle, R1, R2, et R3, identiques ou différents représentent: - un atome d'hydrogène,ou un radical alkyl saturé ou insaturé, linéaire ou ramifié ou cyclique, ayant de 1 à 22 atomes de carbone, de préférence de 2 à 12 atomes de carbone, et de manière encore plus préférentielle de 2 à 8 atomes de carbone, éventuellement substitué par atomes d'halogènes, tels que le fluor ou le chlore, des groupes hydroxyles, des groupes éthers ayant entre 1 et 12 atomes de carbone et de préférence entre 1 et 6 atomes de carbone, des groupes thioéthers, des groupes esters, des groupes amides, des groupes carboxy, des groupes acide sulfonique, des groupes anhydride carboxylique, et/ou des groupes carbonyles, un radical aryle, ayant de 6 à 22 atomes de carbone, de préférence de 6 à 8 atomes de carbone, éventuellement substitué par atomes d'halogènes, tels que le fluor ou le chlore, des groupes hydroxyles, des groupes éthers ayant entre 1 et 12 atomes de carbone et de préférence entre 1 et 6 atomes de carbone, des groupes thioéthers, des groupes esters, des groupes amides, des groupes carboxy, des groupes acide sulfonique, des groupes anhydride carboxylique, et/ou des groupes carbonyles, étant entendu qu'au moins un des substituant R1, R2 ou R3 est différent d'un atome d'hydrogène. 3. agent selon l'une quelconque des revendications 1 ou 2, caractérisé en ce que le mono, di ou tri esters de phosphate de formule (I) est choisi parmi: - le tris(2-ethylhexyl) phosphate, - le tris(2-butoxyethyl) phosphate, - le di(2-ethylhexyl)phosphate, - le mono(2-ethylhexyl)phosphate, - le tris(2-isooctyl) phosphate, - le tricrésylphosphate, - le crésyldiphénylphosphate, - le trixylilphosphate, - le triphénylphosphate, - le tributyl phosphate, - le triethyl phosphate, le tri(2chloroethyl)phosphate, ou leur mélange. 4. agent selon l'une quelconque des revendications 1 à 3, caractérisé en ce que le mono, di ou tri ester de phosphate est adsorbé sur un support minéral inerte. 5. agent selon la revendication 4, caractérisé en ce que le support minéral inerte est choisi parmi la silice, l'alumine, la silice-alumine, le silico-aluminate de sodium, le silicate de calcium, le silicate de magnésium, la zircone, l'oxyde de magnésium, l'oxyde de calcium, l'oxyde de cérium ou l'oxyde de titane. 6. agent selon l'une quelconque des revendications 4 ou 5, caractérisé en ce que le support minéral inerte est de la silice. 7. Composition de polymère filmogène insoluble dans l'eau comprenant un mono, di ou tri ester de phosphate selon l'une quelconque des revendications 1 à 6. 8. Composition selon la revendication 7, caractérisée en ce que la composition est sous la forme d'une dispersion aqueuse de polymère filmogène insoluble dans l'eau (latex). 9. Composition selon la revendication 7, caractérisée en ce que la composition est sous la forme d'une poudre de latex redispersable. 10. Composition selon l'une quelconque des revendications 7 à 9, caractérisée en ce que la quantité de mono, di ou tri ester de phosphate est comprise entre 0,02% à 25% en poids de mono, di ou tri ester de phosphate par rapport au poids du latex sec. 11. Composition selon la revendication 10, caractérisée en ce que la quantité de 15 mono, di ou tri ester de phosphate est comprise entre 0,5% à 8% en poids de mono, di ou tri ester de phosphate par rapport au poids du latex sec. 12. Composition selon l'une quelconque des revendications 10 ou 11, caractérisée en ce que la quantité de mono, di ou tri ester de phosphate est comprise entre 1% à 5% en poids de mono, di ou tri ester de phosphate par rapport au poids du latex sec. 13. Composition selon l'une quelconque des revendications 7 à 12, caractérisée en ce que le polymères filmogène insoluble dans l'eau est obtenu obtenu par 25 polymérisation de monomères choisis parmi: - les esters vinyliques et plus particulièrement l'acétate de vinyle; - les acrylates et méthacrylates d'alkyle dont le groupe alkyle contient de 1 à 10 atomes de carbone par exemple les acrylates et méthacrylates de méthyle, éthyle, n-butyle, 2-éthylhexyle; - les monomères vinylaromatiques en particulier le styrène, ces monomères pouvant être copolymérisés entre eux ou avec d'autres monomères à insaturation éthylénique, pour former des homopolymères, des copolymères ou des terpolymères. 14. Composition selon la revendication 13, caractérisée en ce que les monomères de la revendications 13 sont copolymérisés avec d'autres monomères à insaturation éthyléniques choisis parmi l'éthylène et les oléfines comme l'isobutène ou les alpha-oléfines ayant de 6 à 20 atomes de carbone et de préférence de 8 à 14 atomes de carbone; les esters vinyliques d'acides monocarboxyliques saturés, ramifiés ou non, ayant de 1 à 16 atomes de carbone, comme le propionate de vinyle, le "Versatate" de vinyle (marque déposée pour les esters d'acides ramifiés en Cg-CI 1)et en particulier pour le néodécanoate de vinyle appelé sous le terme Veova 10, le pivalate de vinyle, le butyrate de vinyle, le 2 ethylhexylhexanoate de vinyle, ou le laurate de vinyle; les esters d'acides insaturés mono- ou di-carboxyliques possédant 3 à 6 atomes de carbone avec les alcanols possédant 1 à 10 atomes de carbone, comme les maléates, fumarates de méthyle, d'éthyle, de butyle, d'éthylhexyle; les monomères vinylaromatiques tels que les méthylstyrènes, les vinyltoluènes; les halogénures de vinyle tels que le chlorure de vinyle, le chlorure de vinylidène, les diolefines particulièrement le butadiène; les esters (méth)allyliques de l'acide (meth)acrylique, les esters (méth)allyliques des mono et diesters des acides maléique, fumarique, crotonique et itaconique, ainsi que les dérivés alkèniques des amides des acides acryliques et méthacryliques, tels que le N-méthallylmaléimide. 15. Composition selon la revendication 14, caractérisée en ce qu'on ajoute aux monomères copolymérisables avec l'acétate de vinyle et/ou les esters acryliques et/ou le styrène au moins un autre monomère choisi dans la liste suivante: l'acrylamide, les acides ou diacides carboxyliques à insaturation éthylénique, de préférence l'acide acrylique, l'acide méthacrylique ou l'acide crotonique, les acides sulfoniques à insaturation éthylénique et des sels de ceux-ci, de préférence l'acide vinylsulfonique ou l'acide 2-acrylamido-2- méthylpropanesulfonique (AMPS), ou le méthallylsulfonate de sodium; - des monomères réticulants porteurs d'au moins deux insaturations éthyléniques tels que le diallylphtalate, le diallylmaléate, l'allylmethacrylate, le triallyl cyanurate, le divinyladipate ou le diméthacrylate d'éthylène glycol; des monomères avec des fonctions silanes tels que le vinyltrimethoxy silane ou le vinyltriethoxy silane. 16. Composition selon l'une quelconque des revendications 7 à 15, caractérisée en ce qu'elle comprend en outre un agent hydrofugeant choisi parmi des acides gras, des sels d'acides gras tels que le stéarate de calcium, magnésium ou sodium, le laurate de sodium, des esters d'acides gras tels que les esters méthyliques d'acides gras en C10-C16 (ayant de 10 à 16 atomes de carbone), le méthyl ester de l'acide érucique, l'ester méthylique de l'acide linoléique, l'ester ethylhexyl de l'acide laurique, le butyl ester de l'acide oléique, l'ethylhexyl ester de l'acide oléique, ou le methyl ester de l'acide oléique. 17. Composition selon la revendication 16, caractérisée en ce que l'agent hydrofugeant est un mélange d'esters méthyliques d'acides gras en C10-C16 (ayant de 10 à 16 atomes de carbone). 18. Utilisation de la composition selon l'une quelconque des revendications 7 à 17 comme primaire d'adhésion sur un support à base d'un isolant thermique et en particulier un support à base de polystyrène. 19. Composition de liant minéral comprenant un mono, di ou tri ester de phosphate selon l'une quelconque des revendications 1 à 6. 20. Composition selon la revendication 19, caractérisée en ce que le liant minéral est un liant aérien choisi parmi les plâtres. 21. Composition selon la revendication 19, caractérisée en ce que le liant minéral est un liant hydraulique choisi parmi les ciments qui peuvent être de type portland, alumineux ou de hauts fourneaux, les cendres volantes, les schistes calcinés ou les pouzzolanes. 22. Composition selon l'une quelconque des revendications 19 à 21, caractérisée en ce que la quantité de mono, di ou tri ester de phosphate est comprise entre 0,01% et 50% en poids sec du mono, di ou tri ester de phosphate par rapport au poids total de la composition. 23. Composition selon la revendication 22, caractérisée en ce que la quantité de mono, di ou tri ester de phosphate est comprise entre 0,05% et 20% en poids sec du mono, di ou tri ester de phosphate par rapport au poids total de la composition. 24. Composition selon l'une quelconque des revendications 22 ou 23, caractérisée en ce que la quantité de mono, di ou tri ester de phosphate est comprise entre 0,02% et 2% en poids sec du mono, di ou tri ester de phosphate par rapport au poids total de la composition. 25. Composition selon l'une quelconque des revendications 19 à 24, caractérisée en ce qu'elle comprend en outre un polymère filmogène insoluble dans l'eau. 20 26. Composition selon l'une quelconque des revendications 19 à 25, caractérisée en ce qu'elle comprend en outre un agent hydrofugeant choisi parmi des acides gras, des sels d'acides gras tels que le stéarate de calcium, magnésium ou sodium, le laurate de sodium, des esters d'acides gras tels que les esters méthyliques d'acides gras en C10-C16 (ayant de 10 à 16 atomes de carbone), le méthyl ester de l'acide érucique, l'ester méthylique de l'acide linoléique, l'ester ethylhexyl de l'acide laurique, le butyl ester de l'acide oléique, l'ethylhexyl ester de l'acide oléique, ou le methyl ester de l'acide oléique. 27. Composition selon la revendication 26, caractérisée en ce que l'agent hydrofugeant est un mélange d'esters méthyliques d'acides gras en C10-C16 (ayant de 10 à 16 atomes de carbone). 28. Procédé de préparation d'une composition de liant minéral selon l'une quelconque des revendications 19 à 27, caractérisé en ce que le mono, di ou tri ester de phosphate est pré-mélangé à une composition de polymère filmogène insoluble dans l'eau sous forme de dispersion aqueuse (latex) ou sous forme d'une poudre de latex redispersable. 29. Procédé pour augmenter après consolidation les propriétés d'adhérence à une surface d'un isolant thermique et en particulier du polystyrène, notamment à l'état humide, d'une composition de liants minéraux caractérisé en ce qu'on ajoute au moins un mono, di ou tri ester de phosphate à ladite composition. 30. Utilisation de la composition de liant minéral selon l'une quelconque des revendications 19 à 27 pour augmenter l'adhérence d'un isolant thermique et en particulier du polystyrène sur un matériau support. 31. utilisation selon la revendication 30, caractérisée en ce que le matériau support est composé de béton, de briques, de béton cellulaire, de béton aggloméré (parpaing), de fibrociment, de maçonnerie ou d'enduit mural.